(57)【要約】【課題】高炉で得られた高炉水砕スラグのなかから、高い活性度指数のセメントが得られるスラグを精度よく選別する。【解決手段】高炉水砕スラグ中のＭｎＯ含有率が低いほどセメントの活性度指数が高くなることを見出しなされたもので、高炉で得られた高炉水砕スラグから活性度指数が高いセメント向けスラグを選別するに際し、スラグ中ＭｎＯ含有率が低いほど活性度指数が高くなり、好ましくはそれに加えて、スラグの塩基度［(CaO＋Al２O３＋MgO)／SiO２］が高いほど活性度指数が高くなる品質指標を選別基準に用いて、セメント向けスラグを選別する。【選択図】図３
2008247715.tif 000002
【特許請求の範囲】
【請求項１】
高炉で得られた高炉水砕スラグから活性度指数が高いセメント向けスラグを選別するに際し、活性度指数の指標となる品質指標であって、スラグ中ＭｎＯ含有率が低いほど指標値が高くなる品質指標を選別基準に用いて、セメント向けスラグを選別することを特徴とする、セメント向け高炉水砕スラグの選別方法。
【請求項２】
選別基準に用いる品質指標は、スラグの塩基度［(CaO＋Al２O３＋MgO)／SiO２］が高いほど指標値が高くなる品質指標であることを特徴とする、請求項１に記載のセメント向け高炉水砕スラグの選別方法。
【請求項３】
スラグの塩基度［(CaO＋Al２O３＋MgO)／SiO２］とスラグ中ＭｎＯ含有率［MnO］（mass％）に基づいて下記（1A）式により求められる品質指標ＢｍＡを用い、該品質指標ＢｍＡの下限値を設定してセメント向けスラグを選別することを特徴とする、請求項２に記載のセメント向け高炉水砕スラグの選別方法。
ＢｍＡ＝(CaO＋Al２O３＋MgO)／SiO２−α×MnO    …（1A）
但し  α：０．７〜１．３
【請求項４】
スラグの塩基度［(CaO＋Al２O３＋MgO)／SiO２］と、スラグ中ＭｎＯ含有率［MnO］（mass％）と、スラグ中ＴｉＯ２含有率［TiO２］（mass％）に基づいて下記（1B）式により求められる品質指標ＢｍＢを用い、該品質指標ＢｍＢの下限値を設定してセメント向けスラグを選別することを特徴とする、請求項２に記載のセメント向け高炉水砕スラグの選別方法。
ＢｍＢ＝(CaO＋Al２O３＋MgO)／SiO２−α×MnO−β×TiO２    …（1B）
但し  α：０．７〜１．３
β：０．０５〜０．５
【請求項５】
スラグ中ＭｎＯ含有率が０．７mass％以下であることを特徴とする、請求項１〜４のいずれかに記載のセメント向け高炉水砕スラグの選別方法。
【請求項６】
スラグの塩基度［(CaO＋Al２O３＋MgO)／SiO２］とスラグ中ＭｎＯ含有率［MnO］（mass％）に基づいて下記（1A）式により求められる品質指標ＢｍＡを用い、該品質指標ＢｍＡの下限値を設定してセメント向けスラグを選別し、該選別されたスラグとクリンカー及びせっこうを混合することを特徴とするセメント組成物の製造方法。
ＢｍＡ＝(CaO＋Al２O３＋MgO)／SiO２−α×MnO    …（1A）
但し  α：０．７〜１．３
【請求項７】
スラグの塩基度［(CaO＋Al２O３＋MgO)／SiO２］と、スラグ中ＭｎＯ含有率［MnO］（mass％）と、スラグ中ＴｉＯ２含有率［TiO２］（mass％）に基づいて下記（1B）式により求められる品質指標ＢｍＢを用い、該品質指標ＢｍＢの下限値を設定してセメント向けスラグを選別し、該選別されたスラグとクリンカー及びせっこうを混合することを特徴とするセメント組成物の製造方法。
ＢｍＢ＝(CaO＋Al２O３＋MgO)／SiO２−α×MnO−β×TiO２    …（1B）
但し  α：０．７〜１．３
β：０．０５〜０．５
【請求項８】
スラグ中ＭｎＯ含有率が０．７mass％以下であることを特徴とする請求項６又は７に記載のセメント組成物の製造方法。
【発明の詳細な説明】
【技術分野】
【０００１】
本発明は、高炉で得られた高炉水砕スラグからセメント向けスラグを選別するための方法及びこの選別方法を利用したセメント組成物の製造方法に関するものである。
【背景技術】
【０００２】
セメント原料として、高炉水砕スラグが広く利用されている。従来、セメント原料に供する高炉水砕スラグは、セメントの品質管理上その塩基度がある一定以上でなければならないとされており、セメント向け高炉水砕スラグの選別は、ＪＩＳに定められたスラグの塩基度［(CaO＋Al２O３＋MgO)／SiO２］（以下、単に「塩基度」という）を指標として行われている。従来、セメント向けの高炉水砕スラグの塩基度を高めるための技術として、例えば、特許文献１などが提案されている。
【特許文献１】特開平８−３３７４４８号公報
【０００３】
ところで、高炉水砕スラグをセメント原料とする場合、セメントの品質面での重要な要素は、活性度指数が十分に高いことである。この活性度指数とは、モルタル試験により、高炉水砕スラグ（微粉末）と普通ポルトランドセメントを１：１で配合した高炉セメントの圧縮強度Ａ（Ｎ／ｍｍ２）と、普通ポルトランドセメントの圧縮強度Ｂ（Ｎ／ｍｍ２）をそれぞれ測定し、その測定値に基づき下式で算出されるものである。この活性度指数が大きいほど、高炉水砕スラグはセメント向けとして好適なものであると言える。
活性度指数（％）＝（Ａ／Ｂ）×１００
このため従来では、塩基度を指標としてセメント向け高炉水砕スラグを選別する場合、規格となる高炉セメントの活性度指数の下限値を用いて、塩基度の下限値を決めている。
【発明の開示】
【発明が解決しようとする課題】
【０００４】
しかし、本発明者らが調査したところでは、モルタル材齢７日、２８日の活性度指数との関係では、高炉水砕スラグの塩基度は各高炉毎にある程度は整理できるもののばらつきが大きく、異なる高炉で製造される高炉水砕スラグを比較評価できるものではなかった。また、同一の塩基度でも、製造される高炉が異なると活性度指数は異なっていた。
また、活性度の阻害成分であるＴｉＯ２濃度の影響を考慮した塩基度指標が用いられることもあるが、このような塩基度指標を用いたとしても若干相関が良くなる程度であった。
【０００５】
以上のように、塩基度に基づいてセメント向け高炉水砕スラグを選別する場合、高炉水砕スラグの塩基度と高炉セメントの活性度指数との相関はばらつきが大きいため、塩基度の下限が高めに設定されており、このため活性度指数は十分高いにもかかわらず、セメント向けには不合格と判定される高炉水砕スラグは相当量あり、セメント向け高炉水砕スラグの歩留まりを悪くしていた。
このような問題に対して、高炉セメントの活性度を塩基度よりも精度よく推定できる品質指標を用いて選別を行うことができれば、セメント向け高炉水砕スラグの歩留まりを向上できるが、従来、そのような品質指標や選別方法は知られていない。
【０００６】
したがって本発明の目的は、高炉で得られた高炉水砕スラグのなかから、高い活性度指数のセメントが得られるスラグを精度よく選別することができる選別方法を提供することにある。
また、本発明の他の目的は、そのような選別方法を利用したセメント組成物の製造方法を提供することにある。
【課題を解決するための手段】
【０００７】
本発明者は、高炉水砕スラグの製造条件、性状及び化学組成と高炉水砕スラグを用いたセメントの活性度指数との関係を調査・検討した。その結果、高炉水砕スラグを用いたセメントの活性度指数は、スラグの製造条件や性状とはほとんど関係がなく、一方において、その活性度指数はスラグ中のＭｎＯ含有率と最も相関が高いこと、具体的にはスラグ中ＭｎＯ含有率が低いほど活性度指数が高くなる傾向があることが判った。したがって、スラグ中ＭｎＯ含有率が低いほど指標値が高くなる品質指標（活性度指数の指標となる品質指標）を選別基準に用いて、セメント向けスラグを選別することにより、高い活性度指数の高炉セメントが得られる高炉水砕スラグを精度よく選別できることが判った。
【０００８】
本発明は、このような知見に基づきなされたもので、以下を要旨とするものである。
［1］高炉で得られた高炉水砕スラグから活性度指数が高いセメント向けスラグを選別するに際し、活性度指数の指標となる品質指標であって、スラグ中ＭｎＯ含有率が低いほど指標値が高くなる品質指標を選別基準に用いて、セメント向けスラグを選別することを特徴とする、セメント向け高炉水砕スラグの選別方法。
［2］上記［1］の選別方法において、選別基準に用いる品質指標は、スラグの塩基度［(CaO＋Al２O３＋MgO)／SiO２］が高いほど指標値が高くなる品質指標であることを特徴とする、セメント向け高炉水砕スラグの選別方法。
【０００９】
［3］上記［2］の選別方法において、スラグの塩基度［(CaO＋Al２O３＋MgO)／SiO２］とスラグ中ＭｎＯ含有率［MnO］（mass％）に基づいて下記（1A）式により求められる品質指標ＢｍＡを用い、該品質指標ＢｍＡの下限値を設定してセメント向けスラグを選別することを特徴とする、セメント向け高炉水砕スラグの選別方法。
ＢｍＡ＝(CaO＋Al２O３＋MgO)／SiO２−α×MnO    …（1A）
但し  α：０．７〜１．３
【００１０】
［4］上記［2］の選別方法において、スラグの塩基度［(CaO＋Al２O３＋MgO)／SiO２］と、スラグ中ＭｎＯ含有率［MnO］（mass％）と、スラグ中ＴｉＯ２含有率［TiO２］（mass％）に基づいて下記（1B）式により求められる品質指標ＢｍＢを用い、該品質指標ＢｍＢの下限値を設定してセメント向けスラグを選別することを特徴とする、セメント向け高炉水砕スラグの選別方法。
ＢｍＢ＝(CaO＋Al２O３＋MgO)／SiO２−α×MnO−β×TiO２    …（1B）
但し  α：０．７〜１．３
β：０．０５〜０．５
［5］上記［1］〜［4］のいずれかの選別方法において、スラグ中ＭｎＯ含有率が０．７mass％以下であることを特徴とする、セメント向け高炉水砕スラグの選別方法。
【００１１】
［6］スラグの塩基度［(CaO＋Al２O３＋MgO)／SiO２］とスラグ中ＭｎＯ含有率［MnO］（mass％）に基づいて下記（1A）式により求められる品質指標ＢｍＡを用い、該品質指標ＢｍＡの下限値を設定してセメント向けスラグを選別し、該選別されたスラグとクリンカー及びせっこうを混合することを特徴とするセメント組成物の製造方法。
ＢｍＡ＝(CaO＋Al２O３＋MgO)／SiO２−α×MnO    …（1A）
但し  α：０．７〜１．３
【００１２】
［7］スラグの塩基度［(CaO＋Al２O３＋MgO)／SiO２］と、スラグ中ＭｎＯ含有率［MnO］（mass％）と、スラグ中ＴｉＯ２含有率［TiO２］（mass％）に基づいて下記（1B）式により求められる品質指標ＢｍＢを用い、該品質指標ＢｍＢの下限値を設定してセメント向けスラグを選別し、該選別されたスラグとクリンカー及びせっこうを混合することを特徴とするセメント組成物の製造方法。
ＢｍＢ＝(CaO＋Al２O３＋MgO)／SiO２−α×MnO−β×TiO２    …（1B）
但し  α：０．７〜１．３
β：０．０５〜０．５
［8］上記［6］又は［7］の製造方法において、スラグ中ＭｎＯ含有率が０．７mass％以下であることを特徴とするセメント組成物の製造方法。
【発明の効果】
【００１３】
本発明のセメント向け高炉水砕スラグの選別方法によれば、活性度指数の指標となる品質指標であって、スラグ中ＭｎＯ含有率が低いほど指標値が高くなる品質指標を選別基準に用いることにより、高炉で得られた高炉水砕スラグのなかから、高い活性度指数のセメントが得られるスラグを精度よく選別することができる。このため、セメント向け高炉水砕スラグの歩留まりを従来に較べて大きく向上させることができる。
また、本発明のセメント組成物の製造方法によれば、高炉で得られた高炉水砕スラグのなかから、高い活性度指数のセメントが得られるスラグを精度よく選別し、高品質のセメント組成物を製造することができる。
【発明を実施するための最良の形態】
【００１４】
本発明のセメント向け高炉水砕スラグの選別方法は、高炉で得られた高炉水砕スラグから活性度指数が高いセメント向けスラグを選別するに際し、活性度指数の指標となる品質指標であって、スラグ中ＭｎＯ含有率が低いほど指標値が高くなる品質指標を選別基準に用いて、セメント向けスラグを選別するものである。
一般に、高炉水砕スラグには、原料鉱石や副原料由来のＭｎＯが不可避的に０．７mass％以下程度の含有率で含まれている。本発明では、このように高炉水砕スラグ中にごく少量含まれるＭｎＯの含有率がセメントとした場合の活性度指数と高い相関を有し、スラグ中ＭｎＯ含有率が低いほどセメントの活性度指数が高くなることを見出したものである。
【００１５】
本発明で選別基準として用いる品質指標は、スラグ中ＭｎＯ含有率が低いほど指標値が高くなる指標であればよいが、そのなかでも、さらにスラグの塩基度［(CaO＋Al２O３＋MgO)／SiO２］（以下、単に「塩基度」という）が高いほど指標値が高くなる指標であることが好ましい。さきに述べたように、スラグの塩基度自体は活性度指数との相関がそれほど高くないが、本発明者らが検討したところによれば、品質指標をＭｎＯ含有率だけでなく塩基度を考慮したものとすることにより、活性度指数との相関がより高くなることが判った。
また、高炉水砕スラグ中のＭｎＯは高炉原料から不可避的に混入する成分であるため実質的に濃度調整ができないのに対して、高炉操業上の制約はあるものの、スラグの塩基度は、石灰石やドロマイトを焼結工程で配合したり、高炉の炉頂から投入することによりある程度調整可能な条件であり、したがって、活性度指数の操作因子となり得るため、品質指標にスラグの塩基度を加味することはこの面でも有利である。
【００１６】
また、本発明のより具体的な選別方法では、スラグの塩基度［(CaO＋Al２O３＋MgO)／SiO２］とスラグ中ＭｎＯ含有率［MnO］（mass％）に基づいて下記（1A）式により求められる品質指標ＢｍＡを用い、この品質指標ＢｍＡの下限値を設定してセメント向けスラグを選別する。これにより、高い活性度指数のセメントが得られるスラグを特に精度よく選別することができる。
ＢｍＡ＝(CaO＋Al２O３＋MgO)／SiO２−α×MnO    …（1A）
但し  α：０．７〜１．３
【００１７】
また、スラグ中のＴｉＯ２は活性度の阻害成分であることから、さらにＴｉＯ２含有率を考慮した品質指標を用いれば、活性度指数との相関をより高めることができる。すなわち、スラグの塩基度［(CaO＋Al２O３＋MgO)／SiO２］と、スラグ中ＭｎＯ含有率［MnO］（mass％）と、スラグ中ＴｉＯ２含有率［TiO２］（mass％）に基づいて下記（1B）式により求められる品質指標ＢｍＢを用い、この品質指標ＢｍＢの下限値を設定してセメント向けスラグを選別することが好ましい。
ＢｍＢ＝(CaO＋Al２O３＋MgO)／SiO２−α×MnO−β×TiO２    …（1B）
但し  α：０．７〜１．３
β：０．０５〜０．５
なお、この品質指標ＢｍＢは、ＴｉＯ２含有率が比較的高いスラグ（例えば、ＴｉＯ２含有率：１mass％以上）をセメント向けに選別する場合に、特に有効である。
【００１８】
前記（1A）式及び（1B）式における係数αは、セメント原料として用いる際に高炉水砕スラグに対して混合するポルトランドセメント（クリンカー＋せっこう）の水和特性に応じて決められる。ＭｎＯはセメントの水和反応阻害物質として働くが、高炉水砕スラグと混合するポルトランドセメントの水和特性により、ＭｎＯの水和反応に対する影響の大小が若干異なるからである。このため係数αは、混合するポルトランドセメントの水和特性に応じ、０．７〜１．３の範囲において活性度指数のばらつきが最も小さくなるような値に設定される。
【００１９】
また、前記（1B）式における係数βも、セメント原料として用いる際に高炉水砕スラグに対して混合するポルトランドセメント（クリンカー＋せっこう）の水和特性に応じて決められる。ＴｉＯ２もＭｎＯと同様にセメントの水和反応阻害物質として働くため、高炉水砕スラグと混合するポルトランドセメントの水和特性により、ＴｉＯ２の水和反応に対する影響の大小が若干異なる。但し、ＴｉＯ２の水和反応への影響はＭｎＯよりも小さく、このため係数βは、混合するポルトランドセメントの水和特性に応じ、０．０５〜０．５の範囲において活性度指数のばらつきが最も小さくなるような値に設定される。
前記品質指標ＢｍＡ、品質指標ＢｍＢの下限値は、規定される活性度指数の下限値（活性度指数の最低保証値）に応じて決められる。
【００２０】
以下、本発明に関して行った試験結果について説明する。
出銑毎に管理された高炉水砕スラグを微粉末製造工場のミルで粉砕して高炉水砕スラグ微粉末とし、この各高炉水砕スラグ微粉末を用いたセメントの活性度指数（材齢７日、材齢２８日）を測定した。そして、この活性度指数と高炉水砕スラグ微粉末の塩基度、ＭｎＯ含有率及び本発明で用いる品質指標Ｂｍ（ＢｍＡ、ＢｍＢ）との相関を調べた。
【００２１】
使用した高炉水砕スラグが得られた高炉の操業条件、スラグの水砕条件は、以下のとおりである。
・溶銑製造量：１．１〜１．２万ｔ／日
・スラグ比：２９０〜３００ｋｇ／ｔ
・溶銑温度：１４８５〜１５２５℃
・吹製水温度：５８〜８０℃
・水砕中の水／スラグ：９〜２５
出銑毎に４００〜５００ｔ発生する高炉水砕スラグを取り分けて管理し、微粉末製造工場へ運搬した。この微粉末製造工場では、高炉水砕スラグを粉砕能力５０ｔ／Ｈの竪型ローラーミルを用い、目標ブレーン値：４３５０±１００ｃｍ２／ｇとして粉砕処理した。同一出銑の高炉水砕スラグから「せっこう無添加」と「せっこう４mass％添加」の２種類の高炉水砕スラグ微粉末を製造した。
【００２２】
表１に各高炉水砕スラグの成分組成を、また、表２に各高炉水砕スラグ微粉末の塩基度、ＭｎＯ含有率、ＴｉＯ２含有率、本発明で用いる品質指標Ｂｍ（ＢｍＡ、ＢｍＢ）及び活性度指数（材齢７日、材齢２８日）を示す。なお、表２のＭｎＯ含有率、ＴｉＯ２含有率は、表１に示したスラグ組成としての含有率である。
活性度指数の評価は、ＪＩＳ  Ａ  ６２０６：１９９７「コンクリート用高炉スラグ微粉末」の付属書に記載されている「高炉スラグ微粉末のモルタルによる活性度指数およびフロー値比の試験方法」に準拠して行った。
品質指標ＢｍＡについては、α＝１．０とする下記（1A）式で求めた。
ＢｍＡ＝(CaO＋Al２O３＋MgO)／SiO２−1.0×MnO    …（1A）
また、品質指標ＢｍＢについては、α＝１．０、β＝０．１３とする下記（1B）式で求めた。
ＢｍＢ＝(CaO＋Al２O３＋MgO)／SiO２−1.0×MnO−0.13×TiO２    …（1B）
この試験において混合したポルトランドセメントでは、α＝１．０、β＝０．１３が活性度指数のばらつきが最も小さくなる最適値であった。
【００２３】
【表１】
2008247715.tif 000003
【００２４】
【表２】
2008247715.tif 000004
【００２５】
図１（a）,（b）は、表２に示す各高炉水砕スラグ微粉末について、活性度指数を塩基度で整理して示したものである。これによれば、塩基度と活性度指数との間には大概の相関は認められるが、同一塩基度でも活性度指数のばらつきは、せっこう無添加の場合には材齢７日で１２．７％、材齢２８日で９．０％、せっこう添加の場合には材齢７日で１１．５％、材齢２８日で１１．１％であり、いずれも１０％を超える大きなばらつきがある。また、スラグの塩基度が低くても高塩基度の場合と同程度の活性度指数となる場合もあり、スラグの塩基度と活性度指数の相関は必ずしも明確ではない。
なお、活性度指数のばらつきは、以下のように定義した。各品質指標と活性度指数のデータから、回帰分析により直線回帰式を求める。例えば、図１(a)では、材齢７日、材齢２８日それぞれのプロットの中心を通る太線が直線回帰式となる。この直線回帰式から上下に最も離れた活性度指数を示す点を通る回帰直線と平行な直線を引き、その２直線の間の活性度指数の差を“ばらつき”とした。これは図２〜図４についても同様である。
【００２６】
図２（a）,（b）は、表２に示す各高炉水砕スラグ微粉末について、活性度指数をＭｎＯ含有率で整理して示したものである。これによれば、図１の塩基度の場合に較べ、ＭｎＯ含有率と活性度指数との相関はかなりはっきりしている。すなわち、ＭｎＯ含有率が低いほど活性度指数が高いという相関が認められる。この結果から、ＭｎＯ含有率が低いほど活性度指数が高くなる品質指標を選別基準に用いれば、セメント向けスラグを高精度に選別できることが判る。また、図１の結果を考慮すると、品質指標にＭｎＯ含有率だけでなくスラグの塩基度を加えることにより、活性度指数との相関がより高くなることも判る。
【００２７】
図３（a）,（b）は、表２に示す各高炉水砕スラグ微粉末について、活性度指数を品質指標ＢｍＡで整理して示したものである。これによれば、品質指標ＢｍＡと活性度指数の関係は明確であり、品質指標ＢｍＡが高いほど活性度指数が高く、同一品質指標ＢｍＡにおける活性度指数のばらつきは、せっこう無添加の場合には材齢７日で４．９％、材齢２８日で５．３％、せっこう添加の場合には材齢７日で６．４％、材齢２８日で９．０％であり、いずれも塩基度でのばらつきの４〜８割程度と小さい。したがって、この品質指標ＢｍＡによりセメントの活性度指数が精度よく推定でき、高い活性度指数のセメントが得られるスラグを精度よく選別できることが判る。
【００２８】
さらに、図４（a）,（b）は、表２に示す各高炉水砕スラグ微粉末について、活性度指数を品質指標ＢｍＢで整理して示したものである。これによれば、活性度指数との相関はさらに高まり、同一品質指標ＢｍＢにおける活性度指数のばらつきは、せっこう無添加の場合には材齢７日で４．９％、材齢２８日で５．５％、せっこう添加の場合には材齢７日で６．１％、材齢２８日で９．４％であり、せっこう無添加の場合はＢｍＡと同様にばらつきは小さくなる。したがって、この品質指標ＢｍＢによれば活性度指数をより精度よく推定でき、高い活性度指数のセメントが得られるスラグをさらに精度よく選別できることが判る。
【００２９】
ここで、例えば、活性度指数の下限値（最低保証値）を、「せっこう無添加」の場合に材齢７日活性度≧６０％、材齢２８日活性度≧８５％、「せっこう４mass％添加」の場合に材齢７日活性度≧６５％、材齢２８日活性度≧８５％とすると、各品質指標を用いてスラグ選別を行った場合の歩留まりは次のようになる。
すなわち、図１に示す塩基度を品質指標とする場合は、材齢７日の方が材齢２８日の場合よりも高い塩基度で活性度指数の下限値未満となるため、材齢７日の活性度指数から塩基度の下限値が決まる。図１から、塩基度の下限値は、せっこう無添加、せっこう添加ともに１．８５となる。この場合、測定例１８点から歩留まりを計算すると、せっこう無添加では７２％、せっこう添加では６７％となる。
【００３０】
これに対して、図３に示す品質指標ＢｍＡを用いる本発明法の場合には、ＢｍＡの下限値は、せっこう無添加では１．４１、せっこう添加では１．４２となる。この場合、測定例１８点から歩留まりを計算すると、せっこう無添加、せっこう添加のいずれの場合も８９％となる。
また、図４に示す品質指標ＢｍＢを用いる本発明法の場合には、ＢｍＢの下限値は、せっこう無添加では１．３２、せっこう添加では１．３４となる。この場合、測定例１８点から歩留まりを計算すると、せっこう無添加、せっこう添加のいずれの場合も８９％となる。
以上のように、本発明法によれば、活性度指数を精度よく推定してスラグを選別できることから、これまで活性度指数が十分高いにも関らず不合格品と判定されていた高炉水砕スラグを合格品として選別することができ、セメント向け高炉水砕スラグの歩留まりを従来法（塩基度を指標する選別法）に較べて大幅に向上させることができる。
【００３１】
次に、品質指標ＢｍＡ、ＢｍＢを求めるための（1A）式、（1B）式の係数α，βについて、それらの好適範囲を調べた結果を示す。
表１の高炉水砕スラグを用い、品質指標ＢｍＡ、ＢｍＢの係数α、βを種々変えて、活性度指数のばらつきと歩留まりを調べた。表３に、品質指標ＢｍＡ、ＢｍＢに用いた係数α，β、活性度指数のばらつき、各品質指標の許容下限値、その下限値に設定した場合の歩留まりを示す。なお、各品質指標の許容下限値は、どのケースでも材齢２８日よりも材齢７日の方が大きくなったため、材齢7日の値を採用した。
表３によれば、品質指標ＢｍＡにおいてα：０．７〜１．３、品質指標ＢｍＢにおいてα：０．７〜１．３、β：０．０５〜０．５とすることにより、材齢７日、材齢２８日のいずれにおいても、活性度指数のばらつきが小さく、高い歩留まりが得られている。
【００３２】
【表３】
2008247715.tif 000005
【００３３】
次に、以上述べた選別方法を利用したセメント組成物の製造方法について、説明する。
このセメント組成物の製造方法では、さきに述べたような品質指標ＢｍＡ又は品質指標ＢｍＢを用いた選別方法によりセメント向けスラグを選別し、この選別されたスラグとクリンカー及びせっこうを混合することによりセメント組成物を製造するものである。すなわち、スラグの塩基度［(CaO＋Al２O３＋MgO)／SiO２］とスラグ中ＭｎＯ含有率［MnO］（mass％）に基づいて下記（1A）式により求められる品質指標ＢｍＡを用い、この品質指標ＢｍＡの下限値を設定してセメント向けスラグを選別し、この選別されたスラグとクリンカー及びせっこうを混合することでセメント組成物を製造するものである。
ＢｍＡ＝(CaO＋Al２O３＋MgO)／SiO２−α×MnO    …（1A）
但し  α：０．７〜１．３
【００３４】
また、好ましくは、スラグの塩基度［(CaO＋Al２O３＋MgO)／SiO２］と、スラグ中ＭｎＯ含有率［MnO］（mass％）と、スラグ中ＴｉＯ２含有率［TiO２］（mass％）に基づいて下記（1B）式により求められる品質指標ＢｍＢを用い、この品質指標ＢｍＢの下限値を設定してセメント向けスラグを選別し、この選別されたスラグとクリンカー及びせっこうを混合することでセメント組成物を製造するものである。
ＢｍＢ＝(CaO＋Al２O３＋MgO)／SiO２−α×MnO−β×TiO２    …（1B）
但し  α：０．７〜１．３
β：０．０５〜０．５
【００３５】
ここで、選別されたスラグとクリンカー及びせっこうを混合してセメント組成物を得る場合の粉砕、混合の手順は任意であり、例えば、スラグにクリンカーとせっこうを加えて混合粉砕してもよいし、スラグ、クリンカー及びせっこうを別々に若しくは適宜組み合わせて粉砕した後、それらを混合するようにしてもよい。
このようなセメント組成物の製造方法に適用する高炉水砕スラグの選別方法の内容はさきに述べたとおりであり、高い活性度指数のセメントが得られるスラグを精度よく選別できることから、高品質のセメント組成物を製造することができる。
【図面の簡単な説明】
【００３６】
【図１】表２に示す各高炉水砕スラグ微粉末について、活性度指数を塩基度で整理して示したグラフ
【図２】表２に示す各高炉水砕スラグ微粉末について、活性度指数をＭｎＯ含有率で整理して示したグラフ
【図３】表２に示す各高炉水砕スラグ微粉末について、活性度指数を品質指標ＢｍＡで整理して示したグラフ
【図４】表２に示す各高炉水砕スラグ微粉末について、活性度指数を品質指標ＢｍＢで整理して示したグラフ
【図１】
2008247715.tif 000006
【図２】
2008247715.tif 000007
【図３】
2008247715.tif 000008
【図４】
2008247715.tif 000009